(57)【要約】  本開示は、概して、複数の微細複製された再帰反射性要素（プリズム要素及びレンズレット）と、該再帰反射性要素に隣接する多層シールフィルムと、を含む、再帰反射性物品、及び再帰反射性物品の製造方法に関する。該多層フィルムは、ポリマーシール層及び接着剤層を含む。いくつかの実施形態では、該多層フィルムは、剥離ライナーを含む。シール脚が、該多層フィルムの全層を通じて延在する。いくつかの実施形態では、本再帰反射性物品は、再帰反射性シーティングである。いくつかの実施形態では、再帰反射性シーティング及び多層フィルムは、単一の加工工程で積層、エンボス加工、及び／又はシールされる。
2016522457.tif 000002
【特許請求の範囲】
【請求項１】
再帰反射性物品であって、
（ａ）プリズム要素又は（ｂ）レンズレットのうちの少なくとも１つである複数の微細複製された再帰反射性要素と、
前記微細複製された再帰反射性要素に隣接し、かつポリマーシール層及び接着剤層を備える多層フィルムと、
前記多層フィルムの全層を通じて延在するシール脚と、を備える、再帰反射性物品。
【請求項２】
前記プリズム要素が、
切頂キューブコーナー要素、ＰＧキューブコーナー要素、及びフルキューブコーナー要素のうちの少なくとも１つである、請求項１に記載の再帰反射性物品。
【請求項３】
前記微細複製された再帰反射性要素が、ランド層又は本体層のうちの少なくとも１つに隣接する、請求項１又は２に記載の再帰反射性物品。
【請求項４】
前記シール脚が、前記多層フィルムと、前記微細複製された再帰反射性要素、前記ランド層、又は前記本体層のうちの少なくとも１つとの間に延在する、請求項３に記載の再帰反射性物品。
【請求項５】
前記プリズム要素が、熱可塑性ポリマーを含む、請求項１〜４のいずれか一項に記載の再帰反射性物品。
【請求項６】
前記熱可塑性ポリマーが、アクリルポリマー、ポリカーボネート、ポリエステル、ポリイミド、フルオロポリマー、ポリアミド、ポリエーテルケトン、ポリ（エーテルイミド）、ポリオレフィン、ポリ（フェニレンエーテル）、ポリ（スチレン）、スチレンコポリマー、シリコーン変性ポリマー、セルロース系ポリマー、フッ素変性ポリマー、ポリウレタン、ポリ塩化ビニル、及び上記のポリマーの混合物のうちの少なくとも１つである、請求項１〜５のいずれか一項に記載の再帰反射性物品。
【請求項７】
前記微細複製された再帰反射性要素のうちの少なくともいくつかと、前記多層フィルムとの間に空気界面を更に含む、請求項１〜６のいずれか一項に記載の再帰反射性物品。
【請求項８】
前記接着剤層に隣接する剥離ライナー層を更に備える、請求項１〜７のいずれか一項に記載の再帰反射性物品。
【請求項９】
前記剥離ライナーが、ポリマー系である、請求項８に記載の再帰反射性物品。
【請求項１０】
前記剥離ライナーが、前記接着剤層に対向する剥離層と、ブロッキングを低減させるための組成物を有する外層との２層からなる、請求項８又は９に記載の再帰反射性物品。
【請求項１１】
前記剥離ライナーが、超低密度ポリエチレンからなる剥離層と、超低密度ポリエチレンではないポリエチレンからなる外層と、を備える、請求項８〜１０のいずれか一項に記載の再帰反射性物品。
【請求項１２】
前記外層が、ポリプロピレン、ポリエチレン、又はポリエチレンテレフタレートのうちの少なくとも１つを含む、請求項１０又は１１のいずれかに記載の再帰反射性物品。
【請求項１３】
前記ポリマーシール層が、熱可塑性ポリマー、熱活性化ポリマー、紫外線放射によって硬化可能なポリマー組成物、及び電離放射によって硬化可能なポリマー組成物のうちの少なくとも１つを含む、請求項１〜１２のいずれか一項に記載の再帰反射性物品。
【請求項１４】
前記ポリマーシール層が、少なくとも５０重量パーセントのアルキレンモノマーの反応生成物及び少なくとも１つの非酸性極性モノマーの反応生成物を含む熱可塑性組成物を含み、前記熱可塑性組成物が、酸、無水物、一酸化炭素、又はこれらの組み合わせによって変性されたポリアルキレンを含む、請求項１〜１３のいずれか一項に記載の再帰反射性物品。
【請求項１５】
前記微細複製された再帰反射性要素が、正反射コーティングでコーティングされる、請求項１〜１４のいずれか一項に記載の再帰反射性物品。
【請求項１６】
再帰反射性物品の製造方法であって、
複数の微細複製された再帰反射性要素に隣接して多層フィルムを積層し、それにより前記多層フィルムの全層を通じて延在する複数のシール脚を形成することを含み、
前記多層フィルムが、ポリマーシール層及び接着剤層を備え、
前記微細複製された再帰反射性要素が、プリズム要素及びレンズレットのうちの少なくとも１つを含む、方法。
【請求項１７】
前記多層フィルムを積層することが、超音波溶接、高周波溶接、熱接合、紫外線放射、及び電子ビーム放射のうちの少なくとも１つによって、前記複数の微細複製された再帰反射性要素に前記多層フィルムを接合することを含む、請求項１６に記載の方法。
【請求項１８】
溶液流延、押出流延、インフレーションフィルム押出、又はこれらの任意の組み合わせを使用して、前記多層フィルムを形成することを更に含む、請求項１６又は１７に記載の方法。
【請求項１９】
（ａ）押出流延が共押出流延を伴うか、又は（ｂ）インフレーションフィルム押出がインフレーションフィルム共押出を伴う、請求項１８に記載の方法。
【請求項２０】
前記プリズム要素が、切頂キューブコーナー要素、ＰＧキューブコーナー要素、及びフルキューブコーナー要素のうちの少なくとも１つである、請求項１６〜１９のいずれか一項に記載の方法。
【請求項２１】
前記微細複製された再帰反射性要素が、ランド層又は本体層のうちの少なくとも１つに隣接する、請求項１６〜２０のいずれか一項に記載の方法。
【請求項２２】
前記シール脚が、前記多層フィルムと、前記微細複製された再帰反射性要素、前記ランド層、又は前記本体層のうちの少なくとも１つとの間に延在する、請求項２１のいずれか一項に記載の方法。
【請求項２３】
前記微細複製された再帰反射性要素が、熱可塑性ポリマーを含む、請求項１６〜２２のいずれか一項に記載の方法。
【請求項２４】
前記熱可塑性ポリマーが、アクリルポリマー、ポリカーボネート、ポリエステル、ポリイミド、フルオロポリマー、ポリアミド、ポリエーテルケトン、ポリ（エーテルイミド）、ポリオレフィン、ポリ（フェニレンエーテル）、ポリ（スチレン）、スチレンコポリマー、シリコーン変性ポリマー、セルロース系ポリマー、フッ素変性ポリマー、ポリ塩化ビニル、及びポリウレタン、並びに上記のポリマーの混合物のうちの少なくとも１つである、請求項２３に記載の方法。
【請求項２５】
前記複数の微細複製された再帰反射性要素に隣接して前記多層フィルムを積層することが、前記微細複製された再帰反射性要素のうちの少なくともいくつかと、前記多層フィルムとの間に空気界面を形成する、請求項１６〜２４のいずれか一項に記載の方法。
【請求項２６】
前記多層フィルムが、前記接着剤層に隣接する剥離ライナー層を更に備える、請求項１６〜２５のいずれか一項に記載の方法。
【請求項２７】
前記剥離ライナー層が、ポリマー系である、請求項２６に記載の方法。
【請求項２８】
前記剥離ライナー層が、前記接着剤層に対向する剥離層と、ブロッキングを低減させるための組成物を有する外層との２層からなる、請求項２６又は２７に記載の方法。
【請求項２９】
前記剥離ライナー層が、超低密度ポリエチレンからなる剥離層と、超低密度ポリエチレンではないポリエチレンからなる外層と、を備える、請求項２６〜２８のいずれか一項に記載の方法。
【請求項３０】
前記外層が、ポリプロピレン、ポリエチレン、又はポリエチレンテレフタレートのうちの少なくとも１つを含む、請求項２９に記載の方法。
【請求項３１】
前記ポリマーシール層が、熱可塑性ポリマー、熱活性化ポリマー、紫外線放射によって硬化可能なポリマー組成物、又は電離放射によって硬化可能なポリマー組成物のうちの少なくとも１つを含む、請求項１６〜３０のいずれか一項に記載の方法。
【請求項３２】
前記ポリマーシール層が、少なくとも５０重量パーセントのアルキレンモノマーの反応生成物及び少なくとも１つの非酸性極性モノマーの反応生成物を含む熱可塑性組成物を含み、前記熱可塑性組成物が、酸、無水物、一酸化炭素、又はこれらの組み合わせによって変性されたポリアルキレンを含む、請求項１６〜３１のいずれか一項に記載の方法。
【請求項３３】
前記微細複製された再帰反射性要素が、正反射コーティングでコーティングされる、請求項１６〜３２のいずれか一項に記載の方法。
【請求項３４】
前記シール層及び接着剤層を単一の工程で共押出して、前記多層フィルムを形成することを更に含む、請求項１６〜３３のいずれか一項に記載の方法。
【発明の詳細な説明】
【技術分野】
【０００１】
本開示は、概して、プリズム要素又はレンズレット及び多層シールフィルムを含む再帰反射性物品（例えば、シーティング）に関する。本開示は、概して、そのような物品の製造方法にも関する。
【背景技術】
【０００２】
再帰反射性物品は、材料に入射する光を発信光源に向かって戻すように再指向する能力を特徴とする。この特性は、例えば、交通安全及び個人の安全の用途で使用されるシーティングにおける、再帰反射性物品の幅広い使用につながっている。再帰反射性シーティングは、一般に、様々な交通整理物品、例えば、道路標識、バリケード、ライセンスプレート、路面標識、及びマーキングテープ、並びに乗り物及び衣類用の再帰反射性テープに用いられる。
【０００３】
再帰反射性シーティングの１つの種類は、「プリズム」シーティングと称されることのあるキューブコーナーシーティングである。プリズム再帰反射性シーティングは、典型的には、実質的に平面の第１の表面、及び複数の幾何構造を含む第２の構造化表面を有する、薄い透明層を含み、これらのうちのいくつか又は全ては、キューブコーナー要素として構成される３つの反射面を含む。プリズム再帰反射性シーティングは、入射光の大部分を光源に戻すことで知られている（Ｓｍｉｔｈ，Ｋ．Ｄｒｉｖｅｒ−Ｆｏｃｕｓｅｄ  Ｄｅｓｉｇｎ  ｏｆ  Ｒｅｔｒｏｒｅｆｌｅｃｔｉｖｅ  Ｓｈｅｅｔｉｎｇ  Ｆｏｒ  Ｔｒａｆｆｉｃ  Ｓｉｇｎｓ，ｉｎ  Ｔｒａｎｓｐｏｒｔａｔｉｏｎ  Ｒｅｓｅａｒｃｈ  Ｂｏａｒｄ  ８７ｔｈ  Ａｎｎｕａｌ  Ｍｅｅｔｉｎｇ：Ｃｏｍｐｅｎｄｉｕｍ  ｏｆ  Ｐａｐｅｒｓ  ＤＶＤ，Ｗａｓｈｉｎｇｔｏｎ  ＤＣ  ２００８）。多くの市販の製品は、ＡＳＴＭ  Ｄ  ４９５６−０４に記載されるＡＳＴＭタイプＩＩＩ、ＶＩＩ、ＶＩＩＩ、ＩＸ、及びＸ、並びにタイプＸＩなどの高い再帰反射率仕様（例えば、０．２度の観測角及び−４の入射角の場合、３００〜１０００カンデラ毎ルクス毎平方メートル（ｃｐｌ）の範囲内の再帰反射率（ＲＡ）又は輝度）を満たすため、プリズムキューブコーナー微細構造体によって提供される比較的高い再帰反射率（光源に向かう光の戻り）に依存する。様々な種類のプリズム再帰反射性シーティングが存在する。そのような種類の１つとしては切頂キューブコーナー要素が挙げられ、例えば、全て参照により全体が本明細書に組み込まれる、米国特許第３，７１２，７０６号、同第４，２０２，６００号、同第４，２４３，６１８号、及び同第５，１３８，４８８号に記載される。別の種類としては、例えば、全体が本明細書に組み込まれる、米国特許第７，１５６，５２７号、同第７，１５２，９８３号、及び同第８，２５１，５２５号に記載されるフルキューブコーナー要素が挙げられる。
【０００４】
別の種類の再帰反射性シーティングは、レンズレットベースのシーティングである。一般に、レンズレットベースのシーティングは、入射光を集中させて再帰反射する複数のマイクロレンズを含む。このシーティングは、典型的には、一方又は両方がレンズを含む、第１の主表面及び反対側の第２の主表面を有する。いくつかの実施形態では、レンズは半球状であるが、他の形状のレンズが使用されてもよい。レンズレットベースのシーティングにおけるレンズは、微細複製される。レンズレットベースのシーティングの例示的な説明は、例えば、全て全体が本明細書に組み込まれる、米国特許第２，９５１，４１９号、同第３，９６３，３０９号、同第５，２５４，３９０号、及び同第８，０５７，９８０号に提供される。
【０００５】
多くの場合、再帰反射性シーティングをシールし、それにより光学要素（例えば、キューブコーナー要素及びレンズレット）を環境劣化から保護することが望ましい。シーティング内のシール層の封入は、シーティングへの土壌又は水分の進入を防止又は制限する。シール層の適用のいくつかの例示的な方法は、米国特許第７，３２９，４４７号、同第７，６１１，２５１号、同第５，７８４，１９７号、同第４，０２５，１５９号（電子ビーム放射の使用を開示する）、同第５，７０６，１３２号（熱接合又は高周波溶接の使用）、ＰＣＴ公開国際公開第２０１１／１５２９７７号（プリズム再帰反射性シーティングのための多層シールフィルムを記載する）、及び第６，２２４，７９２号（シール層による密閉封入）に記載される。
【０００６】
シール方法が完了した後、シールされた裏面が接着剤でコーティングされる。その後、剥離ライナーが接着剤コーティングの上に置かれる。いくつかの場合には、接着剤が剥離ライナー上にコーティングされ、その後、剥離ライナーが再帰反射性シーティングの裏面に積層される。
【発明の概要】
【課題を解決するための手段】
【０００７】
本開示の発明者らは、再帰反射性シーティングをシール、接着剤コーティング、及び剥離ライナーコーティングする既存の方法が、数多くの工程を必要とすることを認識した。発明者らは、これらの物品の製造における別個の工程を減らすことによって、製造効率及びコスト削減が達成され得ることも認識した。これらの問題に対処するために、本開示の発明者らは、プリズム又はレンズレット再帰反射性物品の製造における別個の接着剤の積層工程を排除する、本明細書に記載される様々な方法を発明した。これらの方法のうちの少なくともいくつかは、単一の工程における、接着剤（及び任意に剥離ライナー）を有するシールフィルムの再帰反射性物品への直接積層を可能にする。
【０００８】
更に、本開示の発明者らは、プリズム及びレンズレット再帰反射性シーティングをシールする既存の方法が、接着剤と再帰反射性シーティングが取り付けられる基材との間に気泡を生み出すことを認識した。本出願の発明者らは、閉じ込められた気体又は気泡を滲出又は除去する能力を有する再帰反射性シーティングを作製することが、シーティングの全体的性能（例えば、耐久性、散乱光下の外観など）を改善させると認識した。本開示の発明者らは、空気滲出特性を有する再帰反射性シーティングを作製する１つの方法が、それを通じてシール脚及び／又はチャネルが存在する、多層フィルム（シール層及び接着剤、並びに任意に剥離ライナーを含む）の封入を伴うことを認識した。
【０００９】
本開示のいくつかの実施形態は、（ａ）プリズム要素又は（ｂ）レンズレットのうちの少なくとも１つである複数の微細複製された再帰反射性要素と、微細複製された再帰反射性要素に隣接し、かつポリマーシール層及び接着剤層を備える多層フィルムと、多層フィルムの全層を通じて延在するシール脚と、を備える、再帰反射性物品に関する。
【００１０】
いくつかの実施形態では、プリズム要素は、切頂キューブコーナー要素、ｐｇキューブコーナー要素、及びフルキューブコーナー要素のうちの少なくとも１つである。いくつかの実施形態では、微細複製された再帰反射性要素は、ランド層又は本体層のうちの少なくとも１つに隣接する。いくつかの実施形態では、シール脚は、多層フィルムと、微細複製された再帰反射性要素、ランド層、又は本体層のうちの少なくとも１つとの間に延在する。いくつかの実施形態では、プリズム要素は、熱可塑性ポリマーを含む。いくつかの実施形態では、熱可塑性ポリマーは、アクリルポリマー、ポリカーボネート、ポリエステル、ポリイミド、フルオロポリマー、ポリアミド、ポリエーテルケトン、ポリ（エーテルイミド）、ポリオレフィン、ポリ（フェニレンエーテル）、ポリ（スチレン）、スチレンコポリマー、シリコーン変性ポリマー、セルロース系ポリマー、フッ素変性ポリマー、及び上記のポリマーの混合物のうちの少なくとも１つである。いくつかの実施形態は、微細複製された再帰反射性要素のうちの少なくともいくつかと多層フィルムとの間に空気界面を更に含む。
【００１１】
いくつかの実施形態は、接着剤層に隣接する剥離ライナー層を更に含む。いくつかの実施形態では、剥離ライナーは、ポリマー系である。いくつかの実施形態では、剥離ライナーは、接着剤層に対向する剥離層と、ブロッキングを低減させるための組成物を有する外層との２層からなる。いくつかの実施形態では、剥離ライナーは、超低密度ポリエチレンからなる剥離層と、超低密度ポリエチレンではないポリエチレンからなる外層と、を備える。いくつかの実施形態では、外層は、ポリプロピレン、ポリエチレン、又はポリエチレンテレフタレートのうちの少なくとも１つを含む。
【００１２】
いくつかの実施形態では、ポリマーシール層は、熱可塑性ポリマー、熱活性化ポリマー、紫外線放射によって硬化可能なポリマー組成物、及び電離放射によって硬化可能なポリマー組成物のうちの少なくとも１つを含む。いくつかの実施形態では、ポリマーシール層は、少なくとも５０重量パーセントのアルキレンモノマーの反応生成物及び少なくとも１つの非酸性極性モノマーの反応生成物を含む熱可塑性組成物を含み、熱可塑性組成物は、酸、無水物、一酸化炭素、又はこれらの組み合わせによって変性されたポリアルキレンを含む。
【００１３】
いくつかの実施形態では、微細複製された再帰反射性要素は、正反射コーティングでコーティングされる。
【００１４】
他の実施形態は、複数の微細複製された再帰反射性要素に隣接して多層フィルムを積層し、それにより多層フィルムの全層を通じて延在する複数のシール脚を形成することを含む、再帰反射性物品の製造方法に関し、多層フィルムは、ポリマーシール層及び接着剤層を備え、微細複製された再帰反射性要素は、プリズム要素及びレンズレットのうちの少なくとも１つを含む。
【００１５】
いくつかの実施形態では、多層フィルムを積層することは、超音波、高周波溶接、熱接合、紫外線放射、及び電子ビーム放射のうちの少なくとも１つによって、複数の微細複製された再帰反射性要素に多層フィルムを接合することを含む。いくつかの実施形態は、溶液流延、押出流延、インフレーションフィルム押出、又はこれらの任意の組み合わせを使用して、多層フィルムを形成することを更に含む。いくつかの実施形態では、押出流延は、共押出流延を伴う。いくつかの実施形態では、インフレーションフィルム押出は、インフレーションフィルム共押出を伴う。
【００１６】
いくつかの実施形態では、プリズム要素は、切頂キューブコーナー要素、ｐｇキューブコーナー要素、及びフルキューブコーナー要素のうちの少なくとも１つである。いくつかの実施形態では、微細複製された再帰反射性要素は、ランド層又は本体層のうちの少なくとも１つに隣接する。いくつかの実施形態では、シール脚は、多層フィルムと、微細複製された再帰反射性要素、ランド層、又は本体層のうちの少なくとも１つとの間に延在する。いくつかの実施形態では、微細複製された再帰反射性要素は、熱可塑性ポリマーを含む。いくつかの実施形態では、熱可塑性ポリマーは、アクリルポリマー、ポリカーボネート、ポリエステル、ポリイミド、フルオロポリマー、ポリアミド、ポリエーテルケトン、ポリ（エーテルイミド）、ポリオレフィン、ポリ（フェニレンエーテル）、ポリ（スチレン）、スチレンコポリマー、シリコーン変性ポリマー、セルロース系ポリマー、フッ素変性ポリマー、及び上記のポリマーの混合物のうちの少なくとも１つである。いくつかの実施形態は、複数の微細複製された再帰反射性要素に隣接して多層フィルムを積層して、微細複製された再帰反射性要素のうちの少なくともいくつかと多層フィルムとの間に空気界面を形成することを伴う。
【００１７】
いくつかの実施形態では、多層フィルムは、接着剤層に隣接する剥離ライナー層を更に備える。いくつかの実施形態では、剥離ライナー層は、ポリマー系である。いくつかの実施形態では、剥離ライナー層は、接着剤層に対向する剥離層と、ブロッキングを低減させるための組成物を有する外層との２層からなる。いくつかの実施形態では、剥離ライナー層は、超低密度ポリエチレンからなる剥離層と、超低密度ポリエチレンではないポリエチレンからなる外層と、を備える。いくつかの実施形態では、外層は、ポリプロピレン、ポリエチレン、又はポリエチレンテレフタレートのうちの少なくとも１つを含む。
【００１８】
いくつかの実施形態では、ポリマーシール層は、熱可塑性ポリマー、熱活性化ポリマー、紫外線放射によって硬化可能なポリマー組成物、又は電離放射によって硬化可能なポリマー組成物のうちの少なくとも１つを含む。いくつかの実施形態では、ポリマーシール層は、少なくとも５０重量パーセントのアルキレンモノマーの反応生成物及び少なくとも１つの非酸性極性モノマーの反応生成物を含む熱可塑性組成物を含み、熱可塑性組成物は、酸、無水物、一酸化炭素、又はこれらの組み合わせによって変性されたポリアルキレンを含む。
【００１９】
いくつかの実施形態では、微細複製された再帰反射性要素は、正反射コーティングでコーティングされる。
【００２０】
いくつかの実施形態は、シール層及び接着剤層を単一の工程で共押出して、多層フィルムを形成することを更に伴う。
【００２１】
本出願の他の特徴及び優位性を、以下の詳細な明細書において記載又は説明する。詳細な明細書は添付図面と一緒に考慮しなければならない。
【図面の簡単な説明】
【００２２】
本開示は、添付の図面と関連させて以下の本開示の様々な実施形態の詳細な説明を考慮することで、より完全に理解され得る。
【図１】原寸に比例して描写されていない、例示的なダイヤモンド形シールパターンを示す、例示的なプリズム又はレンズレット再帰反射性シーティングの平面図である。
【図２】原寸に比例して描写されていない、本開示に従うプリズム再帰反射性シーティングの例示的な実施形態の断面表示である。
【図３】原寸に比例して描写されていない、本開示に従うプリズム再帰反射性シーティングの例示的な実施形態の断面表示である。
【図４】原寸に比例して描写されていない、本開示に従うレンズレット再帰反射性シーティングの例示的な実施形態の断面表示である。
【図５】原寸に比例して描写されていない、本開示に従うプリズム再帰反射性シーティングの例示的な実施形態の断面表示である。
【発明を実施するための形態】
【００２３】
以下の詳細な説明では、本明細書の一部を構成し、１つの例示的な特定の実施形態が例として示されている添付の図面を参照する場合がある。他の実施形態が企図され、本開示の範囲又は趣旨から逸脱することなく実施され得ることを理解されたい。
【００２４】
本明細書に記載される概念は、プリズムキューブコーナー要素又はレンズレットを有する、シール及び接着剤でコーティングされたいかなる再帰反射性物品にも適用可能である。以下の記述は、再帰反射性シーティング（これらの再帰反射性物品の実施形態の例示的な一組）に関する。しかしながら、本開示は、非シーティング再帰反射性物品も含むよう意図される。
【００２５】
図１は、シールパターン３が可視的である例示的な再帰反射性物品１の上面図を示す。シールパターン３は、ダイヤモンド形グリッドパターンでセル５を形成する。図１に示される特定のシールパターンは、単なる例示である。セルは、三角形、六角形、ダイヤモンド、長四角形、平行四辺形、他の多角形、又は湾曲形状などの、様々な形状のうちのいずれでもよい。シールパターンは、任意の配列又はパターン（規則的又はランダム）であってもよい。いくつかの実施形態では、シールパターンは、複数の再帰反射性レンズ要素を密封するセルを形成する線（直線又は曲線）を含む。いくつかの実施形態では、シールパターンは、例えば、両方とも参照により全体が本明細書に組み込まれる、米国特許公開第２０１３／０１３５７３１号、及び同第２０１３／０１１４１４２号（例えば、図３、４、６、８、及び９、並びに段落［００６３］、［００６５］［００１４４］［００１５９］［００１６０］を参照されたい）に記載されるものなどの、マイクロシールセル幾何学形状、形状、大きさ、及び構造を含む。
【００２６】
シールパターン３は、微細複製された再帰反射性要素（例えば、プリズム要素又はレンズレット）と多層シールフィルムとの間に延在する、複数の個別のシール脚を含む。いくつかの実施形態では、これらのシール脚は、１つ又は２つ以上のセル５を形成する。低屈折率材料（例えば、気体、空気、エアロゲル、又は、例えば、米国特許公開第２０１０−０２６５５８４号に記載される超低屈折率材料）が、セル５のそれぞれに密封され得る。低屈折率材料の存在は、微細複製された再帰反射性要素と低屈折率材料との間の屈折率の差異を生み出す。これは、微細複製された再帰反射性要素の表面における内部全反射を可能にする。低屈折率材料として空気が使用される実施形態では、空気と微細複製された再帰反射性要素との間の界面は、多くの場合、空気界面と称される。
【００２７】
図２は、本明細書における教示と一致する再帰反射性物品２０の例示的な実施形態を示す。再帰反射性物品２０は、微細複製された再帰反射性要素を、多層フィルム２６に接着され、接合され、かつ／又はそれに隣接する、プリズムキューブコーナー要素２２（本体層２４に隣接する）の形態で含む。キューブコーナー要素２２は、本体層２４の主表面３０（光線が表面３０に入射するため、前側面と称されることがある）と反対側の構造化表面２８を形成する。多層フィルム２６は、シール層４０及び接着剤層４４を含む。多層フィルム２６は、構造化表面２８又は本体層２４又はランド層（図示せず）のうちの１つ又は２つ以上に接着及び／又は接合される。構造化表面２８又は本体層２４又はランド層に多層フィルム２６が（例えば、エンボス加工によって）接着及び／又は接合される領域は、シール脚４２、いくつかの場合には、チャネル４８を形成する。
【００２８】
いくつかの実施形態では、シール脚４２は、多層フィルム２６（例えば、シール層４０）と、（１）キューブコーナー要素２２の構造化表面２８、（２）ランド層、及び／又は（３）本体層２４のうちの少なくとも１つとの間に配設される。いくつかの実施形態では、シール脚４２は、シール層４０と本体層２４との間に形成される。いくつかの実施形態では、シール脚４２は、シール層４０とランド層との間に形成される。いくつかの実施形態では、シール脚４２は、シール層４０とキューブコーナー要素２２の構造化表面２８との間に形成される。いくつかの実施形態では、シール脚４２は、（１）キューブコーナー要素２２の構造化表面２８、（２）ランド層、及び／又は（３）本体層２４の組み合わせの間に形成される。換言すれば、１つのシール脚がシール層４０と本体層１８との間に形成され、隣接するシール脚がシール層４０とランド層との間に形成され、隣接するシール脚がシール層４０と構造化表面２８との間に形成され得る。（１）キューブコーナー要素２２の構造化表面２８、（２）ランド層、及び／又は（３）本体層２４のうちの異なるものの間に形成される異なるシール脚を、一片のシーティング内に有することは、本出願の範囲内である。このように、再帰反射性シーティングは、１つを超える種類のシール脚を含み得る。
【００２９】
シール脚は、微細複製された再帰反射性要素、本体層、及び／又はランド層のうちの少なくとも１つに多層フィルムを接合する。いくつかの実施形態では、シール脚４２は、例えば、構造化表面２８と多層フィルム２６との間にセル、空隙、及び／又は空気界面５０を生み出して維持することを助ける。いくつかの実施形態では、シール脚は、微細複製された再帰反射性要素の周囲の気腔を保存することを助ける。いくつかの実施形態では、各セル内の微細複製された再帰反射性要素は、熱及び圧力の適用又は他の技術により、多層フィルム２６のシール層４０によって密閉して封入される（例えば、全体が本明細書に組み込まれる、米国特許第６，２２４，７９２号を参照されたい）。他の実施形態では、シール脚は、セルへの土壌又は水分の進入を防止又は制限することによって、微細複製された再帰反射性要素を環境劣化から保護するのに役立つ。いくつかの実施形態では、シール脚は、セル又は空気界面を形成しない。
【００３０】
図２に示される実施形態では、シール脚４２は、多層フィルム２６の層の全てを含む。これは、多層フィルムを接合及び／又はエンボス加工する方法が多層フィルムの全層に適用され、それにより、チャネル４８及び／又はシール脚４２の形状によって示されるように、シールパターンが、例えば、多層フィルムの全ての層を通じて押されるからである。いくつかの実施形態では、再帰反射性物品の前側面を上から（上面図で）見るとき、シール脚４２は、いくつかの実施形態では裸眼で見える場合がある全体的なシールパターンを、最終的な再帰反射性物品中に形成する。
【００３１】
存在する場合、シールパターンは、任意の所望のパターン、設計、又は配列であってもよい。いくつかの実施形態では、パターン又は設計又は配列は、ランダムである。いくつかの実施形態では、パターン又は設計又は配列は、組織化されているか、又は反復的である。いくつかの例示的なシールパターンとしては、例えば、参照により全体が本明細書に組み込まれる、ＰＣＴ特許出願第ＰＣＴ／ＵＳ２０１０／０３１２９８号に記載されるもの（例えば、図３、４、６、８、９、並びに段落［００６３］、［００６５］、［００１４４］、［００１５９］、及び［００１６０］を参照されたい）が挙げられる。
【００３２】
いくつかの実施形態では、多層フィルム２６と、構造化表面２８、本体層２４、又はランド層（図示せず）のうちの少なくとも１つとの間の接着又は接合は、多層フィルムの少なくとも一部における物理的溝又は陥凹部であるチャネル４８を形成する。チャネル４８が存在する場合、それらは、シーティングが基材に適用されるとき、再帰反射性シーティングの下からの空気放出（流体排出又は空気滲出と呼ばれる場合がある）を可能にするか、又は容易にすることができる。これは、空気ポケット、気泡、又は皺などの、適用されたシーティングの変形を低減させるのに役立ち得る。いくつかの実施形態では、接着剤層は、さほど強力でも高粘着性でもないため、チャネル内の接着剤が基材に素早く接合し、適用されている再帰反射性物品と、それが接着されている基材との間からの空気放出（又は流体排出）を妨害する。いくつかの実施形態では、チャネル４８は、連続している（即ち、少なくとも１つの他のチャネルに接続されている）。いくつかの実施形態では、各チャネル４８は、多くのチャネルに接続される。いくつかの実施形態では、チャネル４８は、全て接続されている。いくつかの実施形態では、チャネルは接続されていない。いくつかの例示的なチャネル深さの範囲は、３〜４５マイクロメートル（μｍ）、５〜２５μｍであり、１０μｍ以下の深さである。いくつかの例示的なチャネル幅の範囲は、１５〜２５０μｍ及び１５〜３０μｍである。流体排出又は空気放出の目的でチャネルが形成されるいくつかの実施形態では、チャネルは広いほど浅くなくてはならず、その逆も同様である。
【００３３】
少なくともいくつかの実施形態では、チャネル４８が押圧される多層フィルムの領域は、その最初の形状又は平坦な形状を回復せず、チャネル４８は長い間存在したままである。いくつかの実施形態では、チャネルが押圧される剥離ライナー層の領域は、いくらかの時間が経過した後にその最初の形状又は平坦な形状を回復する。
【００３４】
図３は、本明細書における教示と一致する再帰反射性物品８０の別の例示的な実施形態を示す。再帰反射性物品８０は、微細複製された再帰反射性要素を、多層フィルム２６に接着され、接合され、かつ／又はそれに隣接する、プリズムキューブコーナー要素２２（本体層２４に隣接する）の形態で含む。図３に示される実施形態は、多層フィルム２６がシール層４０及び接着剤層４４に加えて剥離ライナー４６を含むことを除いて、図２に示されるものと同じである。図３に示される実施形態では、シール脚４２は、多層フィルムの層の全てを含む。これは、多層フィルムを接合又はエンボス加工する方法が多層フィルムの全層に適用され、それにより、チャネル４８及びシール脚４２の形状によって示されるように、シールパターンが、例えば、多層フィルムの全ての層を通じて押されるからである。
【００３５】
図４は、本明細書における教示と一致する再帰反射性物品１００の別の例示的な実施形態を示す。再帰反射性物品１００は、微細複製された再帰反射性要素を、多層フィルム２６に接着され、接合され、かつ／又はそれに隣接する、レンズレット１１０（ランド層１２０に隣接する）の形態で含む。図４に示される実施形態は、微細複製された再帰反射性要素がキューブコーナー要素２２の代わりにレンズレット１１０であることを除いて、図２に示されるものと同じである。図４に示される特定の実施形態は剥離ライナーを含まないが、図３に概して示されるように、剥離ライナーが含まれてもよい。
【００３６】
図５は、本明細書における教示と一致する再帰反射性物品２００の別の例示的な実施形態を示す。再帰反射性物品２００は、金属化されたプリズムシーティングを含む。より具体的には、再帰反射性物品２００は、微細複製された再帰反射性要素を、多層フィルム２６に接着され、接合され、かつ／又はそれに隣接する、プリズムキューブコーナー要素２２（本体層２４に隣接する）の形態で含む。キューブコーナー要素２２は、本体層２４の主表面３０（光線が表面３０に入射するため、前側面と称されることがある）と反対側の構造化表面２８を形成する。正反射コーティング２１０は、プリズムキューブコーナー要素２２に直接隣接する。再帰反射が正反射コーティングによって引き起こされるため、再帰反射を生み出すのに空気界面は必要とされない（が、存在する場合がある）。このように、多層フィルム２６の層（シール層４０及び接着剤層４４）は、概して、プリズムキューブコーナー要素２２の構造に従う。多層フィルム２６は、構造化表面２８又は本体層２４又はランド層（図示せず）のうちの１つ又は２つ以上に接着及び／又は接合される。構造化表面２８又は本体層２４又はランド層に多層フィルム２６が（例えば、エンボス加工によって）接着及び／又は接合される領域は、シール脚４２、いくつかの場合には、チャネル４８を形成する。
【００３７】
微細複製された再帰反射性要素
本明細書に記載される物品及び方法に使用される微細複製された再帰反射性要素は、プリズムキューブコーナー要素又はレンズレットであってもよい。いくつかの実施形態では、本明細書に記載される物品及び方法に使用される微細複製された再帰反射性要素は、光透過性又は透明なポリマー材料を含む。
【００３８】
本明細書に記載され特許請求される実施形態及び発明に使用され得る様々な種類のプリズム再帰反射性要素がある。そのような種類の１つとしては、例えば、全て参照により全体が本明細書に組み込まれる、米国特許第３，７１２，７０６号、同第４，２０２，６００号、同第４，２４３，６１８号、及び同第５，１３８，４８８号に記載されるものを含む、切頂キューブコーナー要素が挙げられる。他の種類としては、例えば、全て参照により全体が本明細書に組み込まれる、米国特許第７，１５６，５２７号、同第７，１５２，９８３号、及び同第８，２５１，５２５号に記載されるように、ＰＧキューブコーナー要素及びフルキューブコーナー要素が挙げられる。本明細書で使用する場合、「ＰＧキューブコーナー要素」又は「好ましい幾何学形状のキューブコーナー要素」という用語は、（１）基準面に対して非平行であり、かつ（２）近隣のキューブコーナー要素の隣接する非二面性縁部に対して実質的に平行である少なくとも１つの非二面性縁部を有するキューブコーナー要素を指す。３つの反射面が長四角形（正方形を含む）、台形、又は五角形を含むキューブコーナー要素は、ＰＧキューブコーナー要素の例である。「基準面」とは、ＰＧキューブコーナー要素の定義に関して、隣接するキューブコーナー要素又は他の幾何構造の一群の付近の平面に近似する平面又は他の表面を指し、キューブコーナー要素又は幾何構造は、その平面に沿って配設される。単一層の場合、隣接するキューブコーナー要素の群は、単一の列又は対の列からなる。組み立てられた層の場合、隣接するキューブコーナー要素の群は、単一層のキューブコーナー要素及び隣接する接触している層を含む。シーティングの場合、隣接するキューブコーナー要素の群は、概して、人間の目に認識可能な面積（例えば、好ましくは少なくとも１ｍｍ２）、好ましくはシーティングの寸法の全体を覆う。
【００３９】
キューブコーナー要素の形成に有用な構成体の材料及び方法としては、例えば、全体が本明細書に組み込まれる、米国特許第７，８６２，１８７号に記載されるものが挙げられる。いくつかの実施形態では、キューブコーナー、プリズム要素は、熱可塑性ポリマーを含む。いくつかの例示的な熱可塑性ポリマーとしては、アクリルポリマー（ポリ（メチルメタクリレート）など）、ポリカーボネート、ポリエステル（ポリエチレンテレフタレート）、ポリイミド、フルオロポリマー（ポリ（フッ化ビニリデン））、ポリアミド、ポリエーテルケトン、ポリ（エーテルイミド）、ポリ（メチルペンテン）などのポリオレフィン、ポリ（フェニレンエーテル）、ポリ（スチレン）、スチレンコポリマー、シリコーン変性ポリマー、セルロース系ポリマー（例えば、酢酸セルロース）、フッ素変性ポリマー（例えば、ペルフルオロポリ（エチレンテレフタレート）、及び上記のポリマーの混合物が挙げられる。それらは、架橋、硬化、又は熱硬化（例えば、化学放射又は熱への曝露によって）され得るポリマー組成物、例えば紫外線放射、可視光、又は電子ビーム放射によって硬化可能なアクリレート樹脂などから製造され得る。そのような樹脂の例は、全体が本明細書に組み込まれる、米国特許第７，６１１，２５１号及び同第７，８６２，１８７号にある。いくつかの実施形態では、キューブコーナー要素は、（メタ）アクリレート官能基を含む少なくとも２重量％の重合可能なアミン含有成分を含む。そのような樹脂の製造に有用なアミン含有モノマーとしては、ジエチルアミノエチル（メタ）アクリレート、ジメチルアミノエチル（メタ）アクリレート、及びこれらの混合物が挙げられる。そのようなモノマーは、第‘１８７号特許の実施例において教示されるように、エポキシ（メタ）アクリレート樹脂と共に混合（及び硬化）され得る。いくつかの実施形態では、プリズムキューブコーナー要素は、２０〜５００マイクロメートル（μｍ）の範囲の高さを有する。
【００４０】
一般に、レンズレットベースのシーティングは、入射光を集中させ再帰反射する複数のマイクロレンズを含む。このシーティングは、典型的には、一方又は両方がレンズを含む、第１の主表面及び反対側の第２の主表面を有する。レンズレットベースのシーティングの例示的な説明は、例えば、全て全体が本明細書に組み込まれる、米国特許第２，９５１，４１９号、同第３，９６３，３０９号、同第５，２５４，３９０号、及び同第８，０５７，９８０号に提供される。図４に示される特定の実施形態は１つの主表面上にレンズを含むが、本開示の範囲は、両方の主表面上にレンズレットを含む実施形態を含む。いくつかの実施形態（図４に示されるものを含む）では、レンズは半球状だが、他の形状のレンズが使用されてもよい。レンズレットベースのシーティングにおけるレンズは、微細複製される。いくつかの実施形態では、レンズレットは、蒸気コーティングされ、かつ／又は正反射コーティングを含む。
【００４１】
本体層：
本明細書で使用する場合、「本体層」という用語は、微細複製された要素が取り付けられるか、接着されるか、又は隣接する、別個の材料を指す（例えば、図２参照）。本体層は任意である。いくつかの実施形態では、本明細書に記載される種類の微細複製された再帰反射性要素は、本体層に接着されるか、取り付けられるか、又はそれに隣接する。いくつかの例示的な本体層は、約２０〜１，０００μｍの厚さを有する。いくつかの実施形態では、本体層及び微細複製された再帰反射性要素の両方が、同じ材料を含む。いくつかの実施形態では、この材料は、１つ又は２つ以上の光透過性又は透明なポリマー材料である。いくつかの実施形態では、本体層は、微細複製された再帰反射性要素と異なる材料（複数可）である。いくつかの実施形態では、本体層は、それ自体が、１つを超える層を含み得る。本体層が複数層を含むいくつかの実施形態では、これらの層は１つを超える組成物を含み得、組成物は層毎に異なってもよい。いくつかの例示的な本体層は、例えば、参照により全体が本明細書に組み込まれる、米国特許第７，６１１，２５１号に記載される。これらの材料は、例えば、ポリ（エチレン−コ−アクリル酸）、ポリ（エチレン−コ−ビニルアセテート）、ＰＶＣ（ポリ塩化ビニル）、ＰＥＴ（ポリエチレンテレフタレート）、ポリカーボネート、アクリル、及びポリウレタンを含む。いくつかの実施形態では、本体層は、典型的には、２〜８個の炭素原子を有する少なくとも５０重量パーセント（重量％）のアルキレン単位を含むポリオレフィン（例えば、エチレン及びプロピレン）を含む。
【００４２】
ランド層：
本明細書で使用する場合、「ランド層」という用語は、微細複製された要素に隣接し、かつそれと一体式の材料を指す。ランド層は任意である。いくつかの実施形態は、キューブコーナー要素と同じポリマー材料を含むキューブコーナー要素１２と一体式のランド層（図示せず）を含む。ランド層を有するキューブコーナー再帰反射性シーティングは、例えば、全体が本明細書に組み込まれる、米国特許第５，４５０，２３５号に示されている。いくつかの実施形態では、ランド層は、微細複製された再帰反射性要素と比較して薄く、典型的には、キューブコーナー要素の高さの１０パーセント以下の厚さを有する。いくつかの実施形態では、ランド層厚は１〜１５０μｍの範囲内である。いくつかの実施形態では、ランド層厚は１０〜１００μｍの範囲内である。
【００４３】
いくつかの実施形態は、微細複製された再帰反射性要素及び本体層を含み、ランド層を有しない。いくつかの実施形態は、微細複製された再帰反射性要素及びランド層を含み、本体層を有しない。いくつかの実施形態は、本体層に隣接するランド層に隣接する微細複製された再帰反射性要素を含む。この後者の場合、本体層は、多くの場合、上部フィルム又はオーバーラミネートと称される。
【００４４】
多層シールフィルム：
多層フィルムは、１つを超える層を含み、再帰反射性要素、ランド層、及び／又は本体層の部分に取り付け又は接着される。多層フィルムは、少なくとも１つのシール層及び１つの接着剤層を含む。いくつかの実施形態では、多層フィルムの少なくともこれら２層が、構造化表面、微細複製された再帰反射性要素、ランド層、及び／又は本体層の一部に接合、接着、及び／又はエンボス加工される。いくつかの実施形態では、多層フィルムの層は、積層又はエンボス加工工具による変形を保持することができる。多層フィルムは、１つ又は２つ以上の追加層、例えば、剥離ライナーなどを任意に含み得る。
【００４５】
いくつかの実施形態では、多層フィルムは、例えば、図２及び関連する説明を具体的に参照して、ＰＣＴ公開国際公開第２０１１／０９１１３２号（全体が本明細書に組み込まれる）に、シール層、接着剤層２８、並びに剥離層３０及びライナー層３２として記載される層を含む。いくつかの実施形態では、多層フィルムは、受容体層２２の代わりにシール層を有するフィルム２０を具体的に参照して、国際公開第２０１１／０９１１３２号に記載される層を含む。そのような場合、シール層はコア層２４となり、プライマー層２６は、シール層の反対側のコア層２４上にある。国際公開第２０１１／０９１１３２号の多層フィルム２０は、コア層２４の反対側のプライマー層２６上の接着剤層２８と、プライマー層２６の反対側の接着剤層２８上の剥離層３２と、接着剤層２８の反対側の剥離層３０上のライナー層３２と、を更に含む。多層フィルムは、概して、接着剤層２８と剥離層３０との間の界面に沿って分離され得る。
【００４６】
いくつかの実施形態では、多層フィルムは、当該技術分野で既知の方法、例えば、多層ダイによる多層フィルムの積層、共押出、及び流延、又は多層インフレーションフィルムダイを通した共押出、又は剥離ライナー上への接着剤及びシール層の溶媒若しくは押出流延、又はこれらの工程若しくは方法の任意の組み合わせなどによって製造され得る。いくつかの実施形態では、多層フィルムの製造方法は、溶液流延、押出流延、インフレーションフィルム押出、又はこれらの任意の組み合わせを使用して、多層フィルムを形成することを含む。いくつかの実施形態では、押出流延は、共押出流延を伴う。いくつかの実施形態では、インフレーションフィルム押出は、インフレーションフィルム共押出を伴う。
【００４７】
シール層：
いくつかの実施形態では、シール層は、多層フィルム内の層である。シール層は、概して、微細複製された再帰反射性要素（又は本体層又はランド層）に、又はそれと共に、多層フィルムをシールするのに有用である。いくつかの実施形態では、シール層４０は、微細複製された再帰反射性要素をシール脚によって形成されるセル内に有効にシールするのに十分に厚いが、再帰反射性物品のエンボス加工又は縁部シールを妨げるほど厚くはない。例示的な厚さ範囲は、約０．０３ｍｍ〜約０．３ｍｍである。いくつかの実施形態では、セルは形成されず、シール層は、概して、微細複製された要素の形状又は構造に従う。
【００４８】
いくつかの実施形態では、シール層は、キューブコーナー要素（及び／若しくはそれらの構造化表面）、本体層、並びに／又はランド層のうちの少なくとも１つに良好に接合及びシールすることができる、ポリマー組成物を含む。いくつかの実施形態では、シール層は、熱可塑性樹脂、熱活性化ポリマー、紫外線放射硬化ポリマー、及び／又は、例えば、電子ビーム放射などの電離放射によって硬化されるポリマーのうちの少なくとも１つを含む。
【００４９】
シール層が熱可塑性樹脂を含む実施形態では、シール層は、例えば、ポリエーテル、ポリエステル、ポリアミド、イオノマーエチレンコポリマー、ポリオレフィン、ポリ−ＥＰＤＭ（エチレン−プロピレン−ジエン）、スチレンアクリロニトリルコポリマー、可塑化ビニルハライドポリマー、ＡＢＳコポリマー、若しくはこれらの混合物）を含み得るか、又は、全体が本明細書に組み込まれる、米国特許第４，０２５，１５９号において教示されるものなどの硬化可能（架橋可能）なポリマーを含んでもよい。いくつかの追加の例示的なシール層材料は、アクリル系ポリマー材料（例えば、アクリレート又はメチルアクリレートポリマー若しくはコポリマー、ポリエチレングリコールジアクリレート、及びヒドロキシメチルジアセトンアクリルアミド）、並びにコ−ポリエチレンテレフタレート（ＣＯＰＥＴ）である。いくつかの追加の例示的なシール層材料は、例えば、全体が本明細書に組み込まれる、米国特許第７，６１１，２５１号に記載される。いくつかの実施形態は、少なくとも５０重量％のアルキレンモノマーの反応生成物及び少なくとも１つの非酸性極性モノマーの反応生成物を含む熱可塑性樹脂を含むシール層を含み、熱可塑性樹脂は、酸、無水物、一酸化炭素、及び／又はこれらの組み合わせによって変性される。シール層に好適ないくつかの例示的なコポリマーとしては、エチレンと酢酸ビニルとのコポリマー（ＥＶＡ）、酸又は無水物変性ＥＶＡが挙げられる。
【００５０】
いくつかの実施形態では、シール層材料（複数可）は、例えば、７５℃〜９５℃では、圧力下で流動するのに十分に軟化するが、それを下回る温度、例えば、約６５℃では、実質的に硬靭なままである。多層シールフィルムのいくつかの実施形態は、ＡＳＴＭ  １２３８に従って測定されるときに、２５ｇ／１０分未満の溶融流動指数を有する。
【００５１】
いくつかの実施形態では、シール層は、それ自体が、１つを超える層を備え得る。そのようなシールフィルムは、例えば、ＰＣＴ公開国際公開第２０１１／１５２９７７号（全体が本明細書に組み込まれる）において教示される。いくつかの実施形態では、多層シール層は、少なくとも５０％のアルキレンの反応生成物及び２５％未満の非酸性コモノマーを含む熱可塑性樹脂を含む第１の層と、ポリオレフィン（例えば、ポリプロピレン若しくは高密度ポリエチレン（ＨＤＰＥ））並びに／又はポリエステル（例えば、ポリエチレンテレフタレート（ＰＥＴ））、ポリメチルメタクリレート、ポリアミド、ポリカーボネート、エチレン−メタクリル酸コポリマー、及び／若しくはポリウレタン）のうちの少なくとも１つを含む第２の層と、を含む。
【００５２】
いくつかの実施形態では、シール層は、着色剤（例えば、二酸化チタンなどの白色化顔料）を含む。多層シール層の１層が着色される一方で、別の層が透明又は透き通っている場合、透明又は透き通っている層は、微細複製された再帰反射性要素にシールフィルムを積層する際に、着色された層よりも微細複製された再帰反射性要素に近くてもよい。
【００５３】
接着剤層：
接着剤層は、再帰反射性シーティングが基材に固定されることを可能にするために、微細複製された再帰反射性要素又はシールフィルムの裏に配設されてもよい。接着剤層は、表面構成及び基材への接着の所望の組み合わせを達成するために、当該技術分野で既知の様々な製剤から選択される任意の接着剤を含み得る。例としては、例えば、全て参照により全体が本明細書に組み込まれる、米国特許第５，２９６，２７７号、同第５，３６２，５１６号、及び同第５，１４１，７９０号、並びにＳａｔａｓ，ｅｔ．Ａｌ．，Ｈａｎｄｂｏｏｋ  ｏｆ  Ｐｒｅｓｓｕｒｅ  Ｓｅｎｓｉｔｉｖｅ  Ａｄｈｅｓｉｖｅｓ，２ｎｄ  Ｅｄ．（Ｖｏｎ  Ｎｏｓｔｒａｎｄ  Ｒｅｉｈｎｏｌｄ，Ｎ．Ｙ．，１９８９）に記載されるものを含む、感圧性接着剤（ＰＳＡ）が挙げられる。追加の例示的な接着剤としては、例えば、適用時に感圧性であるホットメルト又は熱活性化接着剤、例えば、全て参照により全体が本明細書に組み込まれる、米国特許第４，９９４，３２２号及び同第４，９６８，５６２号、並びにＥＰＯ公開第５４０，５１５号及び同第６１７，７０８号に開示されるＰＳＡなどが挙げられる。追加の例示的な接着剤としては、例えば、熱可塑性アクリルポリマー、例えば、酸官能性アクリルポリマーが挙げられる。いくつかの実施形態では、酸官能性アクリルポリマーは、約１０％の酸（例えば、アクリル酸）を含む。１つの例示的なＰＳＡ組成物は、イソオクチルアクリレートとアクリル酸とのコポリマーを９５：５のモル比で含む。追加の例示的なＰＳＡ組成物としては、架橋された粘着付与アクリルＰＳＡ、天然若しくは合成ゴム及び樹脂の配合物、シリコーン又は他のポリマー組成物が挙げられる。
【００５４】
接着剤の化学及び物理的特性は、接合部（シール脚）のネットワークの圧痕が、剥離ライナー層が除去された後に接着剤層内に残る時間の長さを制御するために使用され得る。接着剤のレオロジー特性、例えばクリープ耐性などを理解することは、剥離ライナー層の除去、及び接着剤のついた再帰反射性物品の基材への適用後に、チャネルがいかに素早く閉じ得るか、又は閉じるかどうかを制御することを助け得る。
【００５５】
連鎖移動剤、着色剤（例えば、染料）、抗酸化剤、光安定剤、ＵＶ吸収剤、加工助剤（ブロッキング防止剤など）、剥離剤、潤滑剤、及び他の添加剤などの、様々な添加剤が、本体層１８、キューブコーナー要素１２、ランド層、又は多層フィルム５０に添加され得る（例えば、全体が本明細書に組み込まれる、米国特許第５，４５０，２３５号を参照されたい）。
【００５６】
剥離ライナー：
いくつかの実施形態は、剥離ライナーを含む。いくつかの実施形態は、剥離ライナーを含まない。例えば、接着剤層がＰＳＡを含むいくつかの実施形態では、剥離ライナーが存在してもしなくてもよい。いくつかの実施形態では、接着剤層は、ＰＳＡではない。そのような実施形態では、剥離ライナーは、存在してもしなくてもよい。いくつかの実施形態では、接着剤は、例えば、ホットメルト（熱活性化）接着剤である。これらの実施形態のいくつかの実施態様では、多層シートは、シール層及び接着剤を含み、剥離ライナーを有し得ない。
【００５７】
いくつかの実施形態では、剥離ライナー（存在する場合）は、以下のうちの少なくとも１つを実行する変形可能なポリマー組成物又は金属箔を含む：（１）エンボス加工されてシール脚を形成することができる、（２）エンボス加工工具又はロールから剥離する、（３）標識基材などの基材に再帰反射性物品が接着され得るように接着剤層から剥離する。接着剤からの剥離に適切な剥離ライナー組成物は、接着剤組成物に応じて異なり得る。いくつかの実施形態では、剥離ライナーは、材料の配合物を含む。
【００５８】
例示的な剥離ライナー材料としては、例えば、ポリマー材料又は金属箔が挙げられる。いくつかの例示的なポリマー剥離ライナー材料としては、例えば、熱可塑性樹脂、例えばポリオレフィン（例えば、ポリプロピレン、低密度ポリエチレン、超低密度ポリエチレン、及び高密度ポリエチレン）、スチレンコポリマー、エチレン酢酸ビニルポリマー、ポリウレタン、ポリジオルガノシロキサンポリオキサミドコポリマー、ポリエステル（例えば、ポリエチレンテレフタレート）、コポリエステル、ポリ塩化ビニル、Ｅ．Ｉ．ＤｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，Ｍｏｐｌｅｎ  ＨＬ  ４５６ＪによるＢｙｎｅｌ酸／アクリレート変性エチレン酢酸ビニルポリマー及びＮｕｃｒｅｌエチレン（メタ）アクリル酸コポリマー、ＬｙｏｎｄｅｌｌＢａｓｅｌｌ  Ｉｎｄｕｓｔｒｉｅｓ  Ｎ．Ｖ．，Ｈｏｕｓｔｏｎ，Ｔｅｘａｓによるポリプロピレン組成物、並びにＥｘｘｏｎ  Ｍｏｂｉｌ  Ｃｏｒｐｏｒａｔｉｏｎ，Ｈｏｕｓｔｏｎ，Ｔｅｘａｓから入手可能なＶｉｓｔａｍａｘｘポリプロピレン系エラストマーなどが挙げられる。紙は、変形し、かつシール脚を形成する方法に耐えることが相対的に不能であるため、剥離ライナーにとって良い選択にはならないであろう。
【００５９】
いくつかの実施形態では、剥離ライナーは、複数層で製造される。いくつかの実施形態では、複数層は、共押出される。例えば、剥離ライナーは、（１）接着剤層に対向する剥離層（例えば、超低密度ポリエチレン）と、（２）ブロッキングを低減させるための組成物を有する外層（例えば、超低密度ポリエチレンではない）との２層を含み得る。本明細書で使用する場合、「ブロッキング」という用語は、製品（例えば、保管中にそれ自体の上に丸められる再帰反射性シーティング）の接している層間の所望されない接着を指す。いくつかの実施形態では、超低密度ポリエチレンは、０．９００ｇ／ｃｍ２未満の密度を有する。いくつかの実施形態では、超低密度ポリエチレンは、０．８９０ｇ／ｃｍ２未満の密度を有する。いくつかの実施形態では、超低密度ポリエチレンは、０．８８０ｇ／ｃｍ２未満の密度を有する。いくつかの実施形態では、外層は、ポリプロピレン、ポリエチレン、又はポリエチレンテレフタレートのうちの少なくとも１つを含む。
【００６０】
共押出によって製造された剥離ライナーに使用される例示的なポリマーは、例えば、エチレンと、３〜約１０個の炭素原子、及び０．９１ｇ／ｃｃ以下、又は０．８９ｇ／ｃｃ以下の密度を有するαオレフィン（例えば、１−ブテン、１−ヘキセン、１−オクテン、及びこれらの組み合わせ）とのコポリマーなどのプラストマーである。エチレンと１−オクテンとのコポリマー（ブロック又はランダムコポリマー）が、アクリレート系ＰＳＡとの使用に好ましい。いくつかの有用なコポリマーは、Ｄｏｗ  Ｃｈｅｍｉｃａｌ  Ｃｏｍｐａｎｙ，Ｍｉｄｌａｎｄ，ＭｉｃｈｉｇａｎによるＩｎｆｕｓｅ（商標）オレフィンブロックコポリマー、及びＥｘｘｏｎＭｏｂｉｌによるＥｘａｃｔ（商標）エチレンαオレフィンコポリマーである。剥離ライナー層は、ＰＣＴ公開国際公開第２０１１／０９１１３２号（全体が本明細書に組み込まれる）に、剥離層３０（プラストマー、例えば、エチレンと１−ブテンなどのαオレフィンとのコポリマーを含み得る）、及びライナー層３２（ポリオレフィン、例えば、高密度ポリエチレンを含み得、１つを超える層を含み得る）として記載される層を含み得る。
【００６１】
剥離ライナー層は、シリコーン系樹脂、ウレタン、長鎖アクリレート、及びフッ素含有樹脂などの、１つ又は２つ以上の剥離剤でコーティングされてもよい。好適な剥離剤は、例えば、全て参照により全体が本明細書に組み込まれる、米国特許第３，９５７，７２４号、同第４，５６７，０７３号、及び同第５，２９０，６１５号、並びに米国特許公開第２０１１／２４４２２６号に記載される。
【００６２】
少なくともいくつかの実施形態では、チャネルが押圧される剥離ライナー層の領域は、その最初の形状又は平坦な形状を回復しない。いくつかの実施形態では、チャネルが押圧される剥離ライナー層の領域は、その最初の形状又は平坦な形状を回復する。
【００６３】
金属化されたシーティング
いくつかの実施形態は、プリズム又はレンズレット要素の裏面に金属コーティングなどの正反射コーティングを含む。これらの実施形態は、多くの場合、「金属化された再帰反射性シーティング」と称される。正反射コーティングは、アルミニウム、銀、若しくはニッケルなどの金属の蒸着又は化学的堆積などの、既知の技術によって適用され得る。プライマー層が、金属コーティングの接着性を促進するために、キューブコーナー要素の裏面に適用されてもよい。金属化されたシーティングの製造のために使用される材料、及びその製造方法を含む、金属化されたシーティングについての追加の情報は、例えば、両方とも全体が本明細書に組み込まれる、米国特許第４，８０１，１９３号及び同第４，７０３，９９９号に見出すことができる。
【００６４】
いくつかの実施形態では、シーティングの観察面上に別個のオーバーレイフィルムがある。オーバーレイフィルムは、改善された（例えば、屋外）耐久性の提供、又は画像受容面の提供を助け得る。長期の風化（例えば、１年、３年）後に、ＡＳＴＭ  Ｄ４９５６０−１ａで求められるものなどの十分な輝度仕様を維持することは、そのような屋外耐久性を示すものである。いくつかの実施形態では、ＣＡＰ−Ｙ白色度は、風化（例えば、１年、３年）の前後で３０超である。
【００６５】
再帰反射性シーティングが接着され得るいくつかの例示的な基材としては、例えば、木材、アルミニウムシーティング、亜鉛めっき鋼、ポリマー材料（例えば、ポリメチルメタクリレート、ポリエステル、ポリアミド、ポリフッ化ビニル、ポリカーボネート、ポリ塩化ビニル、ポリウレタン）、並びにこれら及び他の材料から製造される様々な積層体が挙げられる。
【００６６】
本開示のいくつかの実施形態は、以下の方法によって製造される。微細複製された再帰反射性要素及び多層フィルムを、制御された圧力及び温度の条件下の、所望のシールパターン形状の隆起型パターンを有するエンボス加工工具（例えば、積層ロール）と、ニップロール（又は微細複製された再帰反射性要素の構造化表面及び多層フィルムに対する圧力を提供する他の手段）との間の積層方法で一緒にまとめる。シール層と微細複製された再帰反射性要素との間の接合及びシールは、熱接合、超音波溶接、紫外線放射、電離放射（例えば、電子ビーム放射など）、高周波溶接、及び／又は接合部を発生させる反応性構成成分によってもたらされ得る（例えば、全て全体が本明細書に組み込まれる、米国特許第５，７０６，１３２号、同第７，８６２，１８７号、及び同第４，０２５，１５９号を参照されたい）。多層フィルムが剥離ライナー層を有さず、接着剤層がエンボス加工工具に対向する実施形態では、工具は、接着剤層から良好に剥離し、かつエンボス加工工具への過剰な接着剤の堆積を回避する材料で製造され得る。いくつかの実施形態では、積層方法は、エンボス加工工具温度、ニップロールとエンボス加工工具との間の圧力（ニップ圧力）、及び／又はこの方法を通じてウェブの速度などのパラメータを制御することによって、微細複製された再帰反射性要素、本体層、並びに／又はランド層と、多層フィルムとの間の良好な接合及びシールを得るように制御され得る。
【００６７】
いくつかの実施形態では、本方法は、単一の工程で、構造化表面（又は微細複製された再帰反射性要素）、本体層、及び／又はランド層の部分に、多層フィルム全体（少なくとも接着剤層及びシール層を含む）を積層することを伴う。これは、再帰反射性要素を含有するフィルムにシールフィルムが積層され、別個の工程でシールフィルム上に接着剤が配置され、次に別の別個の工程で構成体に剥離ライナーが適用された先行方法よりも有利である。先行方法は２つ又は３つの別個の工程を必要としたが、本明細書に記載される改善された方法の多くの実施形態は、単一の工程のみを伴う。シールフィルムと別々の接着剤及び／又は剥離ライナーの適用は、単一工程方法よりも高価である。したがって、本明細書に記載される単一工程方法は、製造効率及びコスト削減をもたらし、加えて任意に空気放出を提供する。
【００６８】
いくつかの実施形態では、積層の前に、接着を促進する表面処理が、シール層又は微細複製された再帰反射性要素の構造化表面の一方又は両方に適用され得る。いくつかの例示的な接着促進処理としては、例えば、コロナ処理、火炎処理、放射処理、又は薄い結合層若しくは下塗り層の適用が挙げられる。
【００６９】
いくつかの実施形態では、再帰反射性物品（例えば、シーティング）が基材（例えば、交通標識又はライセンスプレート用の金属又はプラスチック基材）に適用されるとき、剥離ライナー層（存在する場合）は除去される。いくつかの実施形態では、これは、接着剤層内のチャネルを露出させる。これらのチャネルは、シーティングが基材に適用されるとき、再帰反射性シーティングの下からの空気放出（流体排出又は空気滲出と呼ばれる場合がある）が容易になるという利点を有する。これは、空気ポケット、気泡、又は皺などの、適用されたシーティングの変形を低減させるのに役立ち得る。本明細書に記載される再帰反射性シーティングは、気泡及び空気ポケットがシーティングの下から押し出され得るため、接着剤層内にチャネルを有しない他のシーティングよりも早く適用され得る。
【００７０】
以下の実施例は、本開示の範囲を限定することを意図しない。
【実施例】
【００７１】
以下の一般的手順を実施例に使用した。例えば、参照により全体が本明細書に組み込まれる、米国特許第５，６９１，８４６号に記載されるものなどのオーバーレイフィルム上に、キューブコーナー微細構造体（キューブコーナー要素）を流延することによって、プリズム再帰反射性シーティングを調製した。少なくとも１つのシール層及び１つの接着剤層を備える多層フィルムを、プリズム再帰反射性シーティングのキューブコーナー微細構造体側に積層した。使用された特定の多層フィルム及び形成された再帰反射性物品は、以下の実施例により詳細に記載される。
【００７２】
ゴムニップロール、及びエンボス加工又はシールパターンを有する加熱されたエンボス加工ロールを有する、積層機（３０５ｍｍ幅）を使用して、再帰反射性シーティングのキューブコーナー微細構造体側を、様々な多層フィルムに積層した。再帰反射性シーティング及び多層フィルムを、積層機ロールのニップを通して供給した。いくつかの実施形態では、多層フィルムは、剥離ライナーを備えた。これらの実施形態では、多層フィルムの剥離ライナー層側は、約１２１℃〜約２０４℃の範囲の温度で加熱されたエンボス加工ロールと接触した。多数のキューブコーナー要素を有する再帰反射性シーティングの側面は、多層フィルムのシール層側に対向した。再帰反射性シーティング又はキャリアフィルムの頂部側（又は前面２１）を、約４６℃であった加熱されたゴムニップロールに対して配置した。
【００７３】
（実施例１〜１６）
いくつかのプリズム再帰反射性シーティングを、３つの層を有する多層フィルムに積層した。プリズム再帰反射性シーティング内のオーバーレイフィルムは、キューブコーナー要素が流延された表面に適用されたプライマー組成物を有するＰＥＴを含んだ。使用されたプライマーは、ＲＨＯＰＬＥＸ  ３２０８であった。例えば、全て参照により全体が本明細書に組み込まれる、米国特許公開第２０１１００１９２８０号（段落［００２３］〜［００３８］参照）、及び同第２０１１０１０３０３６号（例えば、［０１０２］参照）に記載されるような、下塗りされたＰＥＴフィルムを調製した。
【００７４】
多層フィルムは、以下に列記される様々なシール層組成物、イソオクチルアクリレートとアクリル酸との粘着付与コポリマー（ＩＯＡ／ＡＡ）を９５／５のモル比で含むＰＳＡを含む接着剤層、及びコ−ポリエステル樹脂を含む剥離ライナー層を備えた。以下の表１に示されるように、エチレンコポリマー、ポリウレタンコポリマー、及びアクリルポリマーのＭａｙｅｒロッド水ベース組成物を、ＰＳＡ／剥離ライナー層構成体のＰＳＡ側にコーティングすることによって、シール層を調製した。多層フィルムを６５℃になるまで１０分間加熱することによって、シール層コーティングを乾燥させた。再帰反射性シーティングのキューブコーナー表面を、積層の前に空気中でコロナ処理に供した。
【００７５】
キューブコーナー再帰反射性シーティング及び多層フィルムを、加熱されたエンボス加工工具（ロール）及びゴムニップ（又はバックアップ）ロールを備える積層装置に供給した。エンボス加工工具は、ネットワークの形状又はダイヤモンド形セルのパターン（ダイヤモンド鎖リンクパターン）の隆起型エンボスを有し、エンボスを形成する隆起部は、（工具の主表面から測定したときに）およそ幅０．８３ｍｍ及び高さ０．９２ｍｍであった。隆起部は、互いにおよそ４．９〜６．４ｍｍ離れていた。
【００７６】
多層フィルム及び再帰反射性シーティングを３．０ｍ／分の速度で積層装置に供給し、３４５ｋＰａのニップ圧力に供し、一方でエンボス加工ロール温度は１２１℃であった。多層フィルムのシール層側を再帰反射性シーティングのキューブコーナー側に積層することによって、再帰反射性物品を調製した。多層フィルムの３つの層全てをエンボス加工した。
【００７７】
この方法で製造された再帰反射性物品は、エンボス加工工具のグリッドパターンでシール脚によって多層フィルムに接合された多数のプリズムキューブコーナー要素を有する再帰反射性シーティングを備えた。エンボス加工工具によって多層フィルムに残された圧痕は、多層フィルムと再帰反射性シーティングとの間に形成されたシール脚に対応するチャネルのネットワークとして、多層フィルムの剥離ライナー層において顕著であった。キューブコーナー要素は、シール脚によって形成されたセル内に封入された。
【００７８】
好ましくは、シール脚とは別に、シール層組成物は、シール層とプリズムキューブコーナー要素との間の接触が再帰反射性製品からの反射光の輝度に不利に影響し得るため、再帰反射性シーティングと共に良好なシールを形成するが、キューブコーナープリズム要素に接しない（それらとの空気界面を維持する）。それでも、シール層とキューブコーナー要素との間の間隔は、反射に必要な空気界面を維持するのに十分でありながら、非常に小さくてもよい（例えば、１μｍ）。
【００７９】
試料の以下の特性を測定した：輝度、多層フィルムとの積層後の輝度の保持パーセント、平均シール幅（中膜の幅）、及び９０度剥離接着力（多層フィルムと再帰反射性シーティングとの間の接合の強度を試験するため）。代表的な試験データを以下の表１に示す。比較目的のために、市販のキューブコーナー再帰反射性シーティングの９０°剥離試験の典型的な値は、約３．４ｌｂｆ（１５Ｎ）である。
【００８０】
【表１】
2016522457.tif 000003
【００８１】
１−Ｍｉｃｈｅｌｍａｎ，Ｉｎｃ．，Ｃｉｎｃｉｎｎａｔｉ，ＯｈｉｏからＭｉｃｈｅｍ  ５９３１として得た。２−ＭｉｃｈｅｌｍａｎからＭｉｃｈｅｍ  ４９９０Ｒとして得た。３−ＭｉｃｈｅｌｍａｎからＭｉｃｈｅｍ  ４９３８Ｒとして得た。４−ＭｉｃｈｅｌｍａｎからＭｉｃｈｅｍ  ２９６０として得た。５−ＤＳＭ  Ｎｅｏ  Ｒｅｓｉｎｓ  Ｉｎｃ．，Ｗｉｌｍｉｎｇｔｏｎ，ＭａｓｓａｃｈｕｓｅｔｔｓからＮｅｏＲｅｚ  Ｒ−９６０３として得た。６−ＤＳＭ  Ｎｅｏ  ＲｅｓｉｎｓからＮｅｏＲｅｚ  Ｒ−９７２として得た。７−ＤＳＭ  Ｎｅｏ  ＲｅｓｉｎｓからＮｅｏＲｅｚ  Ｒ−９３３０として得た。８−ＤＳＭ  Ｎｅｏ  ＲｅｓｉｎｓからＮｅｏＲｅｚ  Ｒ−９６６として得た。９−ＤＳＭ  Ｎｅｏ  ＲｅｓｉｎｓからＮｅｏＲｅｚ  Ｒ−９６７９として得た。１０−ＤＳＭ  Ｎｅｏ  ＲｅｓｉｎｓからＮｅｏＲｅｚ  Ｒ−５５１として得た。１１−ＤＳＭ  ＮｅｏＲｅｓｉｎｓからＮｅｏＲｅｚ  Ｒ−９６７として得た。１２−ＤＳＭ  Ｎｅｏ  ＲｅｓｉｎｓからＮｅｏＲｅｚ  Ｒ−６００として得た。１３−ＤＳＭ  Ｎｅｏ  ＲｅｓｉｎｓからＮｅｏＲｅｚ  Ｒ−６５０として得た。１４−ＤＳＭ  Ｎｅｏ  ＲｅｓｉｎｓからＮｅｏＣｒｙｌ  Ａ−１１２０として得た。１５−ＤＳＭ  Ｎｅｏ  ＲｅｓｉｎｓからＮｅｏＣｒｙｌ  Ａ−５５０として得た。１６−ＤＳＭ  Ｎｅｏ  ＲｅｓｉｎｓからＮｅｏＰａｃ  Ｒ−９００９として得た。
【００８２】
上記のデータは、より小さなシール幅（５００マイクロメートル未満）を有する試料が、より低い剥離強度、及びシール後のより高い初期輝度保持を有することを示す。試料７のシール層は、再帰反射性シーティングの裏面上のキューブコーナー要素と接触し、乏しい輝度保持をもたらした。全試料が、接着剤層内のチャネルのおかげで良好な空気放出を特徴とした。特質（例えば、シール後の輝度保持、平均シール幅、及び多層フィルムと再帰反射性シーティングとの間の接合の強度）の組み合わせの観点から、好ましい試料は、４番、６番、１０〜１２番、及び１４番である。
【００８３】
（実施例１７〜２０）
１つの側面上に多数のキューブコーナー要素を有し、米国特許第７，８６２，１８７号（実施例）に記載されるように、エチレンアクリル酸（ＥＡＡ）コポリマー、及び紫外線放射によって硬化可能な窒素含有アクリレート樹脂からなるキューブコーナー要素を含む本体層を備える、再帰反射性シーティング（３０５ｍｍ幅）を、次に記載されるように４つの異なる多層フィルムに積層した：実施例１７−酸／アクリレート変性ＥＶＡコポリマー（ＤｕＰｏｎｔからＢｙｎｅｌ樹脂として得た）、ＤｕＰｏｎｔからＥｌｖａｌｏｙ樹脂として得たエチレン、酢酸ビニル、及び一酸化炭素のコポリマー、並びにアクリルポリマー（Ｄｏｗ  Ｃｈｅｍｉｃａｌ  Ｃｏ．，Ｍｉｄｌａｎｄ，ＭｉｃｈｉｇａｎによるＰａｒａｌｏｉｄ  Ｂ−６７樹脂）の配合物を含むシール層；白色に着色された直鎖状低密度ポリエチレン（ＬＬＤＰＥ）の層；エチレンとアクリル酸とのコポリマーを含む結合層；２−メチルブチルアクリレート及びアクリル酸を９６／４のモル比で含むＰＳＡ層；並びに、Ｉｎｆｕｓｅオレフィンブロックコポリマー（Ｄｏｗ  Ｃｈｅｍｉｃａｌ  Ｃｏ．による）を含む接着剤に対向する第１の層、ＨＤＰＥを含むコア層、及びＨＤＰＥ裏面層を有する３層の剥離ライナー層。
【００８４】
実施例１８−着色されたポリウレタン受容体層と、無水マレイン酸変性ＨＤＰＥ、白色に着色されたＨＤＰＥの層との２層を備えるシール層；ポリエーテルブロックアミド（Ａｒｋｅｍａ，Ｐａｒｉｓ，ＦｒａｎｃｅからＰｅｂａｘとして得た）で変性されたＨＤＰＥを含む結合層；国際公開第９６０７５２２号に記載される方法に従って紫外線放射により開始されるポリマー（例えば、ポリエチレン）パウチ内のバルク重合によってそれぞれ生成された２つのポリマーを溶融配合することによって製造されたＰＳＡ層（９０重量部の２−エチルヘキシルアクリレートと、１０部のアクリル酸との混合物から誘導された第１のポリマー、並びに７５重量部の２−エチルヘキシルアクリレート、１５重量部のメチルアクリレート、及び１０部のＮ，Ｎ−ジメチルアクリルアミドの混合物から誘導された第２のポリマー、配合物は等しい重量部の第１及び第２のポリマーを有する）；並びに、超低密度Ｉｎｆｕｓｅオレフィンブロックコポリマーを含む接着剤に対向する第１の層、及びＨＤＰＥを含む裏面層を有する２層の剥離ライナー層。
【００８５】
実施例１９−熱可塑性ポリウレタンとアクリルポリマーとの配合物を含むシール層、実施例１８のもののような接着剤層、並びに、超低密度ポリエチレン（ＬＤＰＥ）樹脂を含む接着剤に対向する第１の層、ＨＤＰＥコア層、及びＨＤＰＥ裏面層を有する３層の剥離ライナー層。
【００８６】
実施例２０−酸／アクリレート変性エチレン酢酸ビニルポリマー（ＤｕＰｏｎｔによるＢｙｎｅｌ  ３１０１ポリマー）を含むシール層、ＨＤＰＥ層、Ｐｅｂａｘポリエーテルブロックアミドで変性されたＨＤＰＥを含む結合層、実施例１８のもののような接着剤層、並びに、エチレンとαオレフィンとのブロックコポリマー（Ｄｏｗ  ＣｈｅｍｉｃａｌによるＩｎｆｕｓｅオレフィンブロックコポリマー）を含む接着剤に対向する第１の層、及びＨＤＰＥ裏面層を有する２層の剥離ライナー層。
【００８７】
４つの実施例の全て（１７〜２０）における多層フィルムは、フィルム押出方法で層を共押出することによって製造した。例示的なフィルム押出方法の１つは、米国特許第６，９２１，７２９号に記載される（例えば、第８欄及び第１３〜１４欄並びに図５を参照されたい）（全体が本明細書に組み込まれる）。別の例示的なフィルム押出方法は、全体が本明細書に組み込まれる、米国公開第２０１１／０３１６２０号に記載される。
【００８８】
実施例１〜１６について上に記載した温度、ニップ圧力、及びウェブ速度と同じ条件下で、多数のキューブコーナー要素を有する再帰反射性シーティングの側面に、各多層フィルムを積層装置で積層し、多層フィルムにネットワーク（又はグリッドパターン）をエンボス加工（又は押圧）し、再帰反射性シーティングに多層フィルムを接合した。前面２１がロールに対向するように、ニップ（又はバックアップ）ロール上に再帰反射性シーティングを配置し、剥離ライナー層がエンボス加工工具に対向するように、多層フィルムを装置へと供給した。
【００８９】
４つの実施例（１７〜２０）のうち、実施例１７及び２０の生成物が、実施例１８及び１９よりも良好な、多層フィルムと再帰反射性シーティングとの間の接合及びシールを示した。実施例１７及び２０の生成物の再帰反射性輝度（０．２°の観測角及び−４°の入射角で測定される再帰反射の係数、Ｒａ）を測定し、実施例１７からのデータは、０°の配向で６０９〜７４１カンデラ／ルクス／ｍ２の範囲であった。実施例２０の輝度データは、０°で５２３〜５４０カンデラ／ルクス／ｍ２であった。
【００９０】
実施例１７及び２０の試料を空気放出（空気滲出）について試験し、両方とも十分であったが、実施例１７の試料がはるかに良好であった。そのような良好な空気放出は、再帰反射性シーティングから作製された大きな標識が基材に適用されるとき、その下の空気ポケットの除去又は防止に有益であろう。市販のキューブコーナー反射性シーティングの対照試料（その剥離ライナー及び接着剤層内にチャネルを有しない）の空気放出も試験し、適用されたシーティングの下から見出された検出可能な空気滲出（空気流）はなかった。
【００９１】
キューブコーナー再帰反射性物品が、キューブコーナーのプリズム表面上の正反射コーティング、例えば金属コーティングなどと共に製造される場合、空気界面が内部全反射に必要とされないため、シール層は任意である。金属コーティングは、銀、アルミニウム、又はニッケルなどの金属の蒸着又は化学的堆積（例えば、無電解コーティング）などの、当該技術分野で既知の手段によって適用され得る。プライマー層が、金属コーティング上の接着を促進するためにキューブコーナー要素に適用されてもよい。上文に教示されるように、そのようなキューブコーナー再帰反射性物品に多層フィルムが適用されてもよいが、シール層は任意となる。この特定の一実施形態では、多層フィルムが、接着剤層と、上記の接着剤層に隣接する剥離ライナー層とを備えるが、ポリマーシール層はないことを除いて、上記の方法に従う。
【００９２】
本明細書において言及される参考文献は全て、参照により全体が組み込まれる。
【００９３】
本明細書で使用する場合、「〜の上」及び「隣接する」という用語は、層が何かの上に直接あること、及び間接的にある（場合により他の層がその間に位置する）ことの両方を含む。
【００９４】
本明細書で使用する場合、「主表面（単数）」及び「主表面（複数）」という用語は、３組の対向する表面を有する、三次元形状上の最も大きい表面積を有する表面を指す。
【００９５】
他に指示がない限り、本開示及び「特許請求の範囲」で使用される特徴の大きさ、量、物理特性を表わす数字は全て、どの場合においても用語「約」によって修飾されるものとして理解されるべきである。したがって、反対の指示がない限り、前述の明細書及び添付の特許請求の範囲に記載される数値パラメータは、本明細書に開示される教示を用いて当業者が得ようとする所望の特性に応じて異なり得る近似値である。全ての数値範囲は、他に断りがない限り、それらの端点、及び端点間の非整数値を含む。
【００９６】
本明細書及び添付の特許請求の範囲で使用する場合、「１つの（ａ）」、「１つの（ａｎ）」、及び「その（ｔｈｅ）」という単数形は、文脈による明確な別様の指示がない限り、複数の指示対象を有する実施形態を包含する。
【００９７】
本開示及び添付の特許請求の範囲で使用する場合、「又は」という用語は、文脈による明確な別様の指示がない限り、概して、「及び／又は」を含む意味で用いられる。
【００９８】
品目リストがその後に続く「〜のうちの少なくとも１つ」及び「〜のうちの少なくとも１つを含む」という表現は、リスト内の品目のいずれか１つ及び２つ以上の品目の任意の組み合わせを含むことを指す。
【００９９】
本開示の様々な実施形態及び実施態様が開示される。開示された実施形態は例証するために提示されるもので、制限するためのものではない。上記の実施態様及び他の実施態様は、以下の「特許請求の範囲」の範囲内である。当業者であれば、本開示が、開示されたもの以外の実施形態及び実施態様により実行され得ることを理解するであろう。当業者であれば、上記の実施形態及び実施態様の詳細に、本発明の基礎をなす原理から逸脱することなく多くの変更を加えることができることを理解するであろう。本発明は、本明細書に記載される例示的な実施形態及び実施例によって過度に限定されるものではなく、そのような実施例及び実施形態は、単に例として提示され、本発明の範囲は、以下のように本明細書に記載される特許請求の範囲によってのみ限定されるよう意図されることを理解されたい。更に、本開示に対する様々な修正及び変形が、本開示の趣旨及び範囲から逸脱することなく当業者に明らかになるであろう。したがって、本出願の範囲は、以下の特許請求の範囲によってのみ定められるべきである。
【図１】
2016522457.tif 000004
【図２】
2016522457.tif 000005
【図３】
2016522457.tif 000006
【図４】
2016522457.tif 000007
【図５】
2016522457.tif 000008
【国際調査報告】
2016522457.tif 000009
2016522457.tif 000010